시판 되 는 항온 / 변온 조 에 실시 예 및 비 교예 에서 제조 된 수지 충전 물체 를 도입 하 였 다 . 그 다음 , 상기 항온 / 변온 조 의 온도 를 - 30 ℃ 에서 180 ℃ 까지 승 온 하 는 과정 을 대략 300 회 정도 반복 하 는 방식 으로 상기 수지 충전 물체 에 열 충격 을 가하 였 다 . 이 때 상기 수지 충전 물체 에 생긴 균열 의 수 ( crack 수 , 단위 : ea ) 와 상기 수지 경화물 이 박리 된 횟수 ( peel - off 수 , 단위 : ea ) 를 측정 하 였 다 .